【手続補正書】
【提出日】平成29年7月5日(2017.7.5)
【手続補正１】
【補正対象書類名】特許請求の範囲
【補正対象項目名】全文
【補正方法】変更
【補正の内容】
【特許請求の範囲】
【請求項１】
多層ポリマーシートおよび少なくとも１つの更なる層を含むラミネートであって；
前記多層ポリマーシートが２つの外部層および１つの内部層を含み、前記２つの外部層が前記内部層のいずれかの側に位置付けられ；
前記内部層が、エチレン酢酸ビニル組成物を含み；かつ
前記２つの外部層が同一または異なり、かつイオノマー組成物を含み；前記イオノマー組成物がイオノマーを含み；前記イオノマーは酸コポリマーの中和の生成物であり；
前記酸コポリマーは、α−オレフィンから誘導される共重合反復単位、炭素原子３〜８個を有する第１α，β−エチレン性不飽和カルボン酸から誘導される共重合反復単位約０．１〜約３０重量％、任意に第２α，β−エチレン性不飽和カルボン酸のエステルから誘導される共重合反復単位約２〜約２５重量％を含み、前記エステルが炭素原子４〜１２個を有し；かつ前記第１および前記第２α，β−エチレン性不飽和カルボン酸が同一または異なり；
前記重量パーセンテージは前記酸コポリマーの全重量に対するものであり、かつ前記酸コポリマーにおける共重合残基の重量パーセンテージの合計は１００重量％であり；かつ前記酸コポリマーにおける前記カルボン酸基の約５〜約１００％が、金属カチオンを含有する１種または複数種の塩基で中和され；
前記ラミネートが、ＡＳＴＭ  Ｅ３１４によって測定される、２５を超える音響透過クラスを有し；または前記ラミネートが、ＡＳＴＭ  Ｃ１５８によって測定される、約３．０〜約５．０ｍｍの曲げによる有効な剛性を有する、ラミネート。
【手続補正２】
【補正対象書類名】明細書
【補正対象項目名】００９８
【補正方法】変更
【補正の内容】
【００９８】
本発明の特定の好ましい実施形態が上記に説明され、具体的に例示されているが、かかる実施形態に本発明が制限されることを意図するものではない。以下の特許請求の範囲に記載のように、本発明の範囲および精神から逸脱することなく、種々の修正を加えてもよい。
本発明は以下の実施の態様を含むものである。
１．  多層ポリマーシートおよび少なくとも１つの更なる層を含むラミネートであって；
前記多層ポリマーシートが２つの外部層および１つの内部層を含み、前記２つの外部層が前記内部層のいずれかの側に位置付けられ；
前記内部層が、エチレン酢酸ビニル組成物を含み；かつ
前記２つの外部層が同一または異なり、かつイオノマー組成物を含み；前記イオノマー組成物がイオノマーを含み；前記イオノマーは酸コポリマーの中和の生成物であり；
前記酸コポリマーは、α−オレフィンから誘導される共重合反復単位、炭素原子３〜８個を有する第１α，β−エチレン性不飽和カルボン酸から誘導される共重合反復単位約０．１〜約３０重量％、任意に第２α，β−エチレン性不飽和カルボン酸のエステルから誘導される共重合反復単位約２〜約２５重量％を含み、前記エステルが炭素原子４〜１２個を有し；かつ前記第１および前記第２α，β−エチレン性不飽和カルボン酸が同一または異なり；
前記重量パーセンテージは前記酸コポリマーの全重量に対するものであり、かつ前記酸コポリマーにおける共重合残基の重量パーセンテージの合計は１００重量％であり；かつ前記酸コポリマーにおける前記カルボン酸基の約５〜約１００％が、金属カチオンを含有する１種または複数種の塩基で中和され；
前記ラミネートが、ＡＳＴＭ  Ｅ３１４によって測定される、２５を超える音響透過クラスを有し；または前記ラミネートが、ＡＳＴＭ  Ｃ１５８によって測定される、約３．０〜約５．０ｍｍの曲げによる有効な剛性を有する、ラミネート。
２．  前記外部層が、約０．１ｍｍ〜約１．５ｍｍの厚さを有し；
前記内部層が、約０．１ｍｍ〜約１．５ｍｍの厚さを有し；かつ
前記多層ポリマーシートの総厚が約０．３ｍｍ〜約２．０ｍｍである、前記１．に記載のラミネート。
３．  「外部層／内部層／外部層」の順で示される、前記多層ポリマーシートの層の厚さの比が、１／１／１、２／５／２、および４／１／４からなる群から選択される、前記１．に記載のラミネート。
４．  前記エチレン酢酸ビニル組成物が、ポリ（エチレン−ｃｏ−酢酸ビニル）ポリマーを含み、かつ前記ポリ（エチレン−ｃｏ−酢酸ビニル）ポリマーが、前記ポリ（エチレン−ｃｏ−酢酸ビニル）ポリマーの全重量に対して、酢酸ビニルから誘導される共重合反復単位を少なくとも約２５重量％含む、前記１．に記載のラミネート。
５．  前記ポリ（エチレン−ｃｏ−酢酸ビニル）ポリマーが、酢酸ビニルから誘導される共重合反復単位３０〜５０重量％を含み；または前記ポリ（エチレン−ｃｏ−酢酸ビニル）ポリマーが、ＡＳＴＭ法Ｎｏ．Ｄ１２３８−１３によって温度１９０℃にて重量２．１６ｋｇの下で測定される、架橋前のメルトフローインデックス約１４ｇ／１０分および架橋後のメルトフローインデックス２ｇ／１０分以下を有する、前記４．に記載のラミネート。
６．  前記酸コポリマーが、エチレンから誘導される共重合反復単位、アクリル酸またはメタクリル酸から誘導される共重合反復単位約２０〜約２５重量％、およびアクリル酸またはメタクリル酸のアルキルエステルから誘導される共重合反復単位約７〜約１５重量％を含む酸ターポリマーである、前記１．に記載のラミネート。
７．  前記酸コポリマーが、エチレンの共重合残基約７０〜約７９重量％、および前記第１α，β−エチレン性不飽和カルボン酸の共重合残基約２１〜約３０重量％を含む酸ジポリマーである、前記１．に記載のラミネート。
８．  前記酸コポリマーが、ＡＳＴＭ法Ｎｏ．Ｄ１２３８−１３によって温度１９０℃にて重量２．１６ｋｇ下にて測定される、メルトインデックス約１００ｇ／１０分以下を有し；または前記イオノマーが、メルトフローインデックス約０．１〜約５０ｇ／１０分を有する、前記１．に記載のラミネート。
９．  前記第１α，β−エチレン性不飽和カルボン酸におけるカルボン酸基の約１５〜約３５％が中和され；または前記酸コポリマーが、ナトリウムイオンを含有する塩基で中和されて、イオノマーが形成される、前記１．に記載のラミネート。
１０．  前記エチレン酢酸ビニル組成物または前記イオノマー組成物は、着色剤、顔料、シランカップリング剤、熱安定剤、紫外線吸収剤、ヒンダードアミン光安定剤（ＨＡＬＳ）、前記エチレン酢酸ビニル組成物または前記イオノマー組成物のメルトフローレートを低減する添加剤、可塑剤、加工助剤、流動向上添加剤、潤滑剤、染料、難燃剤、耐衝撃性改良剤、結晶化度を高める核剤、ブロッキング防止剤、紫外線安定剤、分散剤、界面活性剤、キレート剤、カップリング剤、接着剤およびプライマーからなる群から選択される１種または複数種の添加剤を含む、前記１．に記載のラミネート。
１１．  約２００ｎｍ未満の公称粒径を有するナノ粒子を含む透明顔料である前記顔料を含む、前記１０．に記載のラミネート。
１２．  前記少なくとも１つの更なる層がガラスの層である、前記１．に記載のラミネート。
１３．  ガラスの第２層をさらに含み、
前記多層ポリマーシートが、ガラスの前記２層の間に置かれ、ラミネートされて、前記ラミネートが形成される、前記１２．に記載のラミネート。
１４．  ガラスの各層が約０．７ｍｍ〜約３．０ｍｍの厚さを有し；かつ前記ラミネートの総厚が約１．５ｍｍ〜約７．５ｍｍである、前記１３．に記載のラミネート。
１５．  前記ラミネートの面密度が、ガラス一枚板の面密度よりも低く、前記ガラス一枚板が、前記ラミネートの厚さとほぼ同じ厚さを有し；かつ前記ラミネートの曲げ剛性が、前記ガラス一枚板の曲げ剛性以上である、前記１３．に記載のラミネート。